(57)【要約】【課題】透光性樹脂板と防火ガラス板との接合性を確保でき、かつ要求される性能を満たす遮音板、および遮音パネルを提供する。【解決手段】遮音板２０は、通路の側に配置される透光性樹脂板２１と、通路の反対側に配置される防火ガラス板２２と、透光性樹脂板２１および防火ガラス板２２を接合する中間膜２３と、を備え、透光性樹脂板２１は、防火ガラス板２２と対向する面にガラスコート膜２４が被覆される。  防火ガラス板２２は、網入りガラス板、耐熱強化ガラス板、又は低膨張ガラス板であり、透光性樹脂板２１は、ポリカーボネイト板、又はアクリル板である。【選択図】図１
2018184725.tif 000002
【特許請求の範囲】
【請求項１】
通路の側に配置される透光性樹脂板と、
前記通路の反対側に配置される防火ガラス板と、
前記透光性樹脂板および前記防火ガラス板を接合する中間膜と、
を備え、
前記透光性樹脂板は、前記防火ガラス板と対向する面にガラスコート膜が被覆される遮音板。
【請求項２】
前記防火ガラス板が、網入りガラス板、耐熱強化ガラス板、および低膨張ガラス板の何れかである請求項１に記載の遮音板。
【請求項３】
前記透光性樹脂板が、ポリカーボネイト板、およびアクリル板の何れかである請求項１又は２に記載の遮音板。
【請求項４】
前記透光性樹脂板の他方の面にガラスコート膜が被覆される請求項１から３の何れか一項に記載の遮音板。
【請求項５】
前記透光性樹脂板の他方の面に対向配置されるガラス板と、前記透光性樹脂板と前記ガラス板とを接合する中間膜を備える請求項４に記載の遮音板。
【請求項６】
前記ガラスコート膜がシリコーンポリマーからなり、その最表面が前記シリコーンポリマーを硬化した二酸化ケイ素を主成分とする改質膜で構成される請求項１から５の何れか一項に記載の遮音板。
【請求項７】
前記ガラスコート膜と前記透光性樹脂板との間にプライマー層を有する請求項１から６の何れか一項に記載の遮音板。
【請求項８】
前記透光性樹脂板、前記中間膜、および前記防火ガラス板の総厚が１０ｍｍ以上２０ｍｍ以下である請求項１から７の何れか一項に記載の遮音板。
【請求項９】
前記防火ガラス板の厚さの前記透光性樹脂板の厚さに対する比率は、０．２以上１．８以下である請求項８に記載の遮音板。
【請求項１０】
前記透光性樹脂板と前記防火ガラス板との平均線膨張係数の差が５．０×１０−５（１／℃）以上７．２×１０−５（１／℃）以下である請求項１から９の何れか一項に記載の遮音板。
【請求項１１】
前記中間膜の厚さが０．３ｍｍ以上３．０ｍｍ以下である請求項１から１０の何れか一項に記載の遮音板。
【請求項１２】
前記中間膜が、２５Ｎ／ｍｍ２以上の圧縮せん断強度を有する請求項１から１１の何れか一項に記載の遮音板。
【請求項１３】
前記中間膜がアイオノマー樹脂で構成される請求項１から１２の何れか一項に記載の遮音板。
【請求項１４】
前記防火ガラス板の側から見た投影面積が１ｍ２以上４ｍ２以下である請求項１から１３の何れか一項に記載の遮音板。
【請求項１５】
請求項１から請求項１４の何れか一項に記載の遮音板と、
前記遮音板の外周部を支持する支持枠と、
を有する遮音パネル。
【発明の詳細な説明】
【技術分野】
【０００１】
本発明は、透光性樹脂板と防火ガラス板とを有する遮音板、および遮音パネルに関する。
【背景技術】
【０００２】
車両の通路（例えば高速道路、一般道路、線路など）の側縁に沿って配置される遮音パネルとして、透光性を有するものが検討されている。透光性の遮音パネルを使用することにより、車両の乗員が周辺景色を視認でき、また近隣の住民に対して、日照を確保できる。
【０００３】
一方、遮音パネルには、車両火災等が発生した際の二次被害を防止するため耐防火性が求められる。
【０００４】
特許文献１には、ガラス板と網入りガラス板とを、樹脂中間層を介してはり合わせた合わせガラスで形成し、ガラス板を道路側に、網入りガラス板を民地側に配置して使用する道路用透光性パネルが開示されている。
【先行技術文献】
【特許文献】
【０００５】
【特許文献１】特開２００７−１６９９５７号公報
【特許文献２】特開２０１５−１５１３２６号公報
【発明の概要】
【発明が解決しようとする課題】
【０００６】
しかしながら、特許文献１の道路用透光性パネルでは、車両が衝突等した場合、衝撃により網入りガラス板が破損し、１．０ｇ以上のガラス片が民地側に落下する懸念がある。また、道路側からの飛び石等により、通路側のガラス板に中間膜に達するクラック等が生じる懸念がある。
【０００７】
このような懸念に対して、特許文献２に記載されている合わせガラス、すなわち、透光性樹脂板であるポリカーボネイト板と、防火ガラス板である網入りガラス板とを、中間膜により接合する合わせガラスを、道路用透光性パネルに適用することが考えられる。
【０００８】
しかしながら、特許文献２の技術では、透光性樹脂板と防火ガラス板との接合性が十分でない懸念がある。
【０００９】
本発明は、このような事情に鑑みてなされたもので、透光性樹脂板と防火ガラス板との接合性を確保でき、かつ要求される性能を満たす遮音板、および遮音パネルを提供することを目的とする。
【課題を解決するための手段】
【００１０】
本発明の一態様によれば、遮音板は、通路の側に配置される透光性樹脂板と、前記通路の反対側に配置される防火ガラス板と、前記透光性樹脂板および前記防火ガラス板を接合する中間膜と、を備え、前記透光性樹脂板は、前記防火ガラス板と対向する面にガラスコート膜が被覆される。
【発明の効果】
【００１１】
本発明の遮音板、および遮音パネルによれば、透光性樹脂板と防火ガラス板との接合性を確保でき、かつ要求される性能を満たすことができる。
【図面の簡単な説明】
【００１２】
【図１】図１は、第１実施形態による遮音板を含む遮音パネルを示す断面図である。
【図２】図２は、試験で使用する金属球の概略構成図である。
【図３】図３は、複合耐燃性試験の評価方法を説明するための図であって、固定治具に固定された試料を示した側面図である。
【図４】図４は、第２実施形態による遮音板を示す断面図である。
【発明を実施するための形態】
【００１３】
以下、添付図面にしたがって本発明の好ましい実施の形態について説明する。本発明は以下の好ましい実施の形態により説明される。本発明の範囲を逸脱すること無く、多くの手法により変更を行うことができ、実施形態以外の他の実施の形態を利用することができる。したがって、本発明の範囲内における全ての変更が特許請求の範囲に含まれる。
【００１４】
ここで、図中、同一の記号で示される部分は、同様の機能を有する同様の要素である。
【００１５】
＜第１実施形態＞
第１実施形態の遮音板を含む遮音パネルについて、図を参照して説明する。図１は、実施形態の遮音板を含む遮音パネルを示す断面図である。遮音パネル１０は、車両の通路（例えば道路、線路など）の側縁に沿って配置される。例えば、遮音パネル１０は、立体交差や高架上の通路に設置される。
【００１６】
遮音パネル１０は、遮音板２０と、遮音板２０の外周部を支持する支持枠４０とを有する。遮音板２０は透明であり、車両の乗員は、遮音板２０を介して周辺の景色を視認できる。なお、支持枠４０は、透明でも不透明でもよい。
【００１７】
支持枠４０は、遮音板２０の外周部を支持することにより、遮音板２０の変形を抑制することが可能となる。支持枠４０は、遮音板２０の外周部を収容する溝４１を有する。溝４１の溝幅は遮音板２０の板厚よりも大きくてよく、支持枠４０は緩衝材４４を介して遮音板２０を支持してよい。支持枠４０は、アルミニウム若しくは鉄などの金属（合金を含む）、または樹脂で形成されることが好ましい。また、緩衝材４４としてゴム、シリコンシーラント、または発泡樹脂を用いることが好ましい。図１に示されるように、遮音板２０を支持する位置に応じて、緩衝材４４は、溝４１に配置される形態を変えることができる。
【００１８】
次に、実施形態の遮音板について説明する。図１に示されるように、遮音板２０は、通路の側に配置される透光性樹脂板２１と、通路の反対側に配置される防火ガラス板２２と、を備える。
【００１９】
透光性樹脂板２１とは、ＪＩＳ  Ｋ  ７３７５（２００８）に基づいて測定した全光線透過率が７５％以上である樹脂製の板である。透光性樹脂板２１の全光線透過率は、車両の乗員が遮音板２０を介して周辺の景色を視認しやすいように、８０％以上が好ましい。
【００２０】
透光性樹脂板２１は、対向する２つの面と、２つの面を連なる側面とを有する。実施形態の透光性樹脂板２１は、少なくとも一方の面を含む全面にガラスコート膜２４が被覆される。一方の面とは、２つの面の中で、防火ガラス板２２と接合される面を意味する。なお、実施形態においては、図１に示されるように、透光性樹脂板２１は、対向する２つの面および側面を含む全面にガラスコート膜２４が被覆される。ガラスコート膜２４とは、ガラスと同様に二酸化ケイ素を主成分とする膜であって、その表面に水酸基を持つ膜を意味する。ガラスコート膜２４は、透光性樹脂板２１の防火ガラス板２２と対向する面に被覆されていればよい。
【００２１】
図１に示されるように、防火ガラス板２２は、対向する２つの面と、２つの面を連なる側面とを有する。防火ガラス板２２とは、国土交通大臣が認定する防火設備を構成する主材料の１つであるガラス板を意味する。防火ガラス板２２は、二酸化ケイ素を主成分として含み、その表面に水酸基を有している。
【００２２】
実施形態では、防火ガラス板２２の一方の面が、透光性樹脂板２１のガラスコート膜２４の形成された一方の面と対向配置される。透光性樹脂板２１と防火ガラス板２２とが中間膜２３により接合される。中間膜２３は、水酸基を有する樹脂材料により構成される。
【００２３】
上記構成による接合性の確保の作用について説明する。まず、防火ガラス板２２と中間膜２３との接合について説明する。防火ガラス板２２は、その表面に水酸基を有している。また、中間膜２３は水酸基を有する樹脂で構成される。したがって、防火ガラス板２２と中間膜２３とは水素結合により接合される。防火ガラス板２２および中間膜２３の水酸基同士が結合され、防火ガラス板２２と中間膜２３とは強固に接合される。
【００２４】
次に、透光性樹脂板２１と中間膜２３との接合について説明する。透光性樹脂板２１の防火ガラス板２２と接合される面に、ガラスコート膜２４が被覆されている。ガラスコート膜２４は、ガラスと同様に、その表面に水酸基を有している。したがって、ガラスコート膜２４と中間膜２３とは水素結合により接合される。ガラスコート膜２４および中間膜２３の水酸基同士が結合されるので、ガラスコート膜２４を介して透光性樹脂板２１と中間膜２３とは強固に接合される。その結果、中間膜２３による透光性樹脂板２１と防火ガラス板２２との接合性が確保される。
【００２５】
透光性樹脂板２１にガラスコート膜２４を被覆しない場合、透光性樹脂板２１と中間膜２３とは水素結合ではなく、分子間力で接合されるので、透光性樹脂板２１と中間膜２３との接合性を確保することは困難となる。
【００２６】
次に、遮音板２０に対して要求される性能について説明する。要求される性能として、（１）耐衝撃性試験、（２）複合試験、（３）壁用防耐火炉試験、および（４）耐飛び石性試験の各種試験に合格することが、遮音板２０には求められる。それぞれの試験について説明する。
【００２７】
＜耐衝撃性試験＞
路面高さより１ｍ程度の位置に遮音板の下端が位置するように配置し、遮音板の中心に図２に示される加撃体を２点吊りし、加撃位置より必要な位置エネルギーを鉛直方向の高さ（９５ｃｍ）から振り子式に、試験体である遮音板に通路側から加撃を行い、遮音板の材料破片の、総破片の重量、破片最大重量を測定する。図２は、加撃体の概略図である。図２に示されるように、加撃体は、３００ｋｇの鉄球１００と、直径２４ｍｍのヘッド１０４を有する５０ｍｍの突起１０２と、吊具１０６とを有している。ヘッド１０４により遮音板に衝撃が加えられる。
【００２８】
遮音板の材料破片の飛散防止率が９９．０％以上、および材料破片の破片最大重量が１．０ｇ以下を満たすことが求められる。
【００２９】
＜複合試験＞
路面高さより１ｍ程度の位置に遮音板の下端が位置するように配置し、遮音板の中心に図２に示される加撃体を加撃位置より必要な位置エネルギーを鉛直方向の高さ（３９．５ｃｍ）から振り子式に、遮音板の第１のガラスに加撃を行い、遮音板の材料破片の、総材料破片の重量、破片最大重量を測定する（耐衝撃性試験）。耐衝撃性試験を実施後、遮音板を在置させた状態で以下の複合耐燃性試験を実施し、バーナーの照射時間を連続照射８分３０秒とする（耐燃性試験）。
【００３０】
耐衝撃性試験に対して、遮音板の材料破片の飛散防止率が９９．０％以上、および材料破片の最大重量が１．０ｇ以下、かつ耐燃性試験に対して、遮音板が８分３０秒間の燃焼の終了時刻より３分３０秒間以内に燃え抜けないこと（１２分間燃え抜けないこと）、および遮音板の材料破片の飛散防止率が９９．０％以上、および材料破片の最大重量が１．０ｇ以下を満たすことが求められる。
【００３１】
複合耐燃性試験では、図３に示されるように、固定治具２０２に固定された試験体としての遮音板２００からバーナー２０８の口元を４０ｃｍ離し、遮音板２００の中央に炎が当たる位置にバーナー２０８の口元を固定する。バーナー２０８は、プロパンガスタイプであり、口元の口径は１００ｍｍである。遮音板２００の中央の燃焼側および背面側にそれぞれ温度測定機器２１０ａ、および温度測定機器２１０ｂを設置し、遮音板２００の燃焼温度と時間とを記録する。ガス圧を０．０７５ＭＰａとするが、着火３０秒後に、バーナー２０８の口元から４０ｃｍ離した位置の温度が８００℃以上に上昇するように調整する。
【００３２】
＜壁用防耐火炉試験＞
高さ１ｍ×幅２ｍの遮音板を試験炉の中心位置に設置する。試験炉は、ＪＩＳ  Ｒ  ３２０４：２０１４に準拠した試験が可能な壁用防耐火炉とする。炉内側熱電対は、シース熱電とし、試験炉全面にわたり均等に９個以上を配置し、試験体（遮音板）から１００ｍｍ離れた位置に設置する。背面側の熱電対は試験体の中央１点とし、試験体から１００ｍｍ離れた位置に設置した。加熱温度および背面側の測定は、熱電対の各々について１分以内ごとに行う。
【００３３】
加熱は常温より始め、炉内熱電対によって測定した温度経過が、以下の式で表される数値になるよう加熱する。
Ｔ＝３４５ｌｏｇ１０（８ｔ＋１）＋２０
Ｔ：平均炉内温度（℃）、ｔ：試験の経過時間（分）
燃焼時間は１２分間燃焼させた結果、温度と時間の積分値が４０１０００℃・秒以上とする。
【００３４】
試験材料が１２分間燃え抜けないこと、かつ試験の結果、遮音板の材料破片の飛散防止率が９９．０％以上、および材料破片の最大重量が１．０ｇ以下を満たすことが求められる。
【００３５】
＜耐飛び石性試験＞
試験体として高さ１．０ｍ×幅２．０ｍの遮音板を３枚準備する。遮音板に、射出試験装置により質量４．５ｇ±５％の鋼球（ＳＵＳ４４０Ｃ）の加撃体を、２１．０ｍ／ｓ±１．０ｍ／ｓの加撃速度で衝突させる。まず、床面より１ｍ程度の位置を遮音板の下端とし、Ｈ形鋼支柱に組まれた治具に遮音板を設置する。加撃位置を隅部２点、端部３点、中央部１点の６点とする。加撃体の遮音板への入射角を９０°±５°とし、加撃位置６点に加撃する。
【００３６】
遮音板の損傷形態を目視により判断する。遮音板が合わせ構造の場合、全ての加撃位置において加撃側（通路側）の単板に貫通したヘルツ破壊およびクラックが認められないことが求められる。
【００３７】
実施形態の遮音板２０は、通路側に透光性樹脂板２１を、民地側に防火ガラス板２２を備える。透光性樹脂板２１は耐衝撃性に優れるので、遮音板２０は耐衝撃性試験を満たすことができる。また、防火ガラス板２２を耐防火性に優れるので、遮音板２０は壁用防耐火炉試験を満たすことができる。遮音板２０は透光性樹脂板２１と防火ガラス板２２とを備えるので、複合試験を満たすことができる。さらに、透光性樹脂板２１は耐貫通性に優れるので、遮音板２０は耐飛び石性試験を満たすことができる。
【００３８】
次に、遮音板２０の好ましい形態について説明する。
【００３９】
透光性樹脂板２１として、ポリカーボネイト板、およびアクリル板の何れかを用いることが好ましい。ポリカーボネイト板、およびアクリル板は透光性に優れ、耐衝撃性を有するからである。
【００４０】
透光性樹脂板２１の厚さは、５ｍｍ以上１５ｍｍ以下であることが好ましい。透光性樹脂板２１の厚さが５ｍｍ以上１５ｍｍ以下の範囲であれば、透光性樹脂板２１は、優れた耐衝撃性を有し、また、十分な耐風圧強度を有する。さらに、透光性樹脂板２１は、飛び石等に対しても耐貫通性を有する。透光性樹脂板２１の厚さを１５ｍｍ以下とすることにより、遮音板２０を軽量化することができる。透光性樹脂板２１の厚さは、１０ｍｍ以上１３ｍｍ以下がより好ましい。
【００４１】
ガラスコート膜２４は、特に限定されないが、シリコーンポリマーからなり、その最表面が、シリコーンポリマーを硬化した二酸化ケイ素を主成分とする改質膜で構成されることが好ましい。シリコーンポリマーは、シロキサン結合を主骨格として含む。ガラスコート膜２４の厚さは１μｍ以上１０μｍ以下であることが好ましい。ガラスコート膜２４の厚さを１μｍ以上とすることにより、透光性樹脂板２１と中間膜２３との接合性がよい。ガラスコート膜２４の厚さを１０μｍ以下とすることにより、改質膜が良好に形成される。ガラスコート膜２４の厚さは、２μｍ以上８μｍ以下がより好ましい。
【００４２】
シリコーンポリマーからなるガラスコート膜２４の最表面に紫外線を照射することにより、シリコーンポリマーを硬化した二酸化ケイ素を主成分とする改質膜が形成される。
【００４３】
ガラスコート膜２４と透光性樹脂板２１との間にプライマー層（不図示）を設けることが好ましい。プライマー層の材料として、アクリル樹脂、ポリエステル樹脂、ポリウレタン樹脂、エポキシ樹脂、メラミン樹脂、ポリオレフィン樹脂、ウレタンアクリレート樹脂等の樹脂を用いることができる。プライマー層を設けることにより、透光性樹脂板２１とガラスコート膜２４との密着性を向上でき、また耐衝撃性を向上することができる。
【００４４】
透光性樹脂板２１にガラスコート膜２４を、例えば、以下の手順により、被覆することができる。透光性樹脂板２１、またはプライマー層を形成した透光性樹脂板２１の上にシリコーンポリマーをディップコート法により塗布する。その後この塗膜を硬化させるため、１２０℃前後の温度で１時間程度加熱し、その後さらに塗膜に紫外線を照射することによりガラスコート膜２４を形成することができる。
【００４５】
また、実施形態では、ガラスコート膜２４が、防火ガラス板２２と対向する面と反対の透光性樹脂板２１の他方の面に被覆される。他方の面にガラスコート膜２４を被覆することにより、透光性樹脂板２１の耐擦傷性を向上させることができる。
【００４６】
防火ガラス板２２して、網入りガラス板、耐熱強化ガラス板、および低膨張ガラス板の何れかを用いることが好ましい。網入りガラス板とは、ガラス板に金網を封入した単板のガラス板を意味する。ガラス板の中に封入されている網によりガラスの破片が脱落したり、開口が生じたりすることを防止できる。耐熱強化ガラス板とは、物理強化処理をして耐熱強度を高めた網のないガラス板を意味する。低膨張ガラス板とは、ホウケイ酸ガラスを熱処理して耐熱性を高めた、網のないガラス板であって、線膨張係数が４．０×１０−６（１／℃）以下のガラス板を意味する。網入りガラス板、耐熱強化ガラス板、および低膨張ガラス板の中で、網入りガラス板を用いることが、費用的、およびガラス片の脱落防止の観点からも好ましい。
【００４７】
防火ガラス板２２の厚さは、３ｍｍ以上９ｍｍ以下であることが好ましい。防火ガラス板２２の厚さが３ｍｍ以上であれば、優れた耐防火性を有する。防火ガラス板２２の厚さが９ｍｍ以下にすることにより、衝撃を受けた際の破片を小さくすることができる。防火ガラス板２２の厚さは６ｍｍ以上８ｍｍ以下がより好ましい。
【００４８】
実施形態の防火ガラス板２２におけるガラスは、酸化物基準のモル百分率表示でＳｉＯ２を５６％以上７５％以下、Ａｌ２Ｏ３を０％以上２０％以下、Ｎａ２Ｏを８％以上２２％以下、Ｋ２Ｏを０％以上１０％以下、ＭｇＯを０％以上１４％、ＺｒＯ２を０％以上５％、ＣａＯを０％以上１２％以下含有することが好ましい。以下、各成分について説明するが、％はモル％を意味する。
【００４９】
ＳｉＯ２（二酸化ケイ素）は、ガラス微細構造の中で網目構造を形成する成分として知られており、ガラスを構成する主成分である。ＳｉＯ２の含有量は、５６％以上であり、好ましくは６３％以上、より好ましくは６６％以上、さらに好ましくは６８％以上である。また、ＳｉＯ２の含有量は、７５％以下であり、好ましくは７３％以下、より好ましくは７２％以下である。ＳｉＯ２の含有量が５６％以上であるとガラスとしての安定性や耐候性の点で優位である。一方、ＳｉＯ２の含有量が７５％以下であると熔解性および成形性の点で優位である。
【００５０】
Ａｌ２Ｏ３は必須ではないが、化学強化におけるイオン交換性能を向上させる作用があり、特に表面圧縮応力（ＣＳ：Compressive Stress）を向上する作用が大きいため含有させてもよい。ガラスの耐候性を向上する成分としても知られている。また、フロート成形時にボトム面からの錫の浸入を抑制する作用がある。Ａｌ２Ｏ３を含有する場合は、０．４％以上であり、好ましくは０．６％以上、より好ましくは０．８％以上である。また、Ａｌ２Ｏ３の含有量は、２０％以下であり、好ましくは１０％以下、より好ましくは５％以下、さらに好ましくは３％以下、特に好ましくは２％以下である。Ａｌ２Ｏ３の含有量が０．４％以上であると、イオン交換により、所望のＣＳが得られ、また、錫の浸入を抑制する効果が得られる。一方、Ａｌ２Ｏ３の含有量が２０％以下であると、ガラスの粘性が高い場合でも失透温度が大きくは上昇しないため、ソーダライムガラス生産ラインでの熔解、成形の点で優位である。
【００５１】
ＳｉＯ２およびＡｌ２Ｏ３の含有量の合計ＳｉＯ２＋Ａｌ２Ｏ３は８０％以下であることが好ましい。８０％超では高温でのガラスの粘性が増大し、溶融が困難となるおそれがあり、好ましくは７６％以下、より好ましくは７４％以下である。また、ＳｉＯ２＋Ａｌ２Ｏ３は６８％以上であることが好ましい。６８％未満では圧痕が付いた時のクラック耐性が低下し、より好ましくは７０％以上である。
【００５２】
Ｎａ２Ｏはイオン交換により圧縮応力を形成させる必須成分であり、圧縮応力層の深さ（ＤＯＬ：Depth of Layer）を深くする作用がある。またガラスの高温粘性と失透温度を下げ、ガラスの熔解性、成形性を向上させる成分である。Ｎａ２Ｏの含有量は、８％以上であり、好ましくは１０％以上、より好ましくは１２％以上である。また、Ｎａ２Ｏの含有量は、２２％以下であり、好ましくは１６％以下、より好ましくは１４％以下である。Ｎａ２Ｏの含有量が８％以上であると、イオン交換により所望の圧縮応力を形成することができる。また、十分な溶解性、成形性が得られる。一方、Ｎａ２Ｏの含有量が２２％以下であると、十分な耐候性が得られる。
【００５３】
Ｋ２Ｏは必須ではないが、イオン交換速度を増大しＤＯＬを深くする効果があるため含有してもよい。一方、Ｋ２Ｏが多くなりすぎると十分なＣＳが得られなくなる。Ｋ２Ｏを含有する場合は１０％以下が好ましく、好ましくは２％以下、より好ましくは１％以下である。Ｋ２Ｏの含有量が１０％以下であると、十分なＣＳが得られる。
【００５４】
ＭｇＯは必須ではないが、ガラスを安定化させる成分である。ＭｇＯの含有量は、２％以上、好ましくは４％以上、より好ましくは６％以上である。また、ＭｇＯの含有量は、１４％以下であり、好ましくは１０％以下、より好ましくは８％以下である。ＭｇＯの含有量が２％以上であると、ガラスの耐薬品性が良好になる。高温での熔解性が良好になり、失透が起こり難くなる。一方、ＭｇＯの含有量が１４％以下であると、失透の起こりにくさが維持され、十分なイオン交換速度が得られる。
【００５５】
ＺｒＯ２は必須ではないが、一般に、化学強化での表面圧縮応力を大きくする作用があることが知られている。しかし、少量のＺｒＯ２を含有してもコスト増加の割には、その効果は大きくない。したがって、コストが許す範囲で任意の割合のＺｒＯ２を含有することができる。含有する場合は、好ましくは５％以下、より好ましくは３％以下、さらに好ましくは１％以下である。
【００５６】
ＣａＯは必須ではないが、ガラスを安定化させる成分である。ＣａＯはアルカリイオンの交換を阻害する傾向があるため、特にＤＯＬを大きくしたい場合は含有量を減らす、もしくは含まないことが好ましい。一方、耐薬品性を向上させるためには、２％以上、好ましくは５％以上、より好ましくは７％以上含有することが好ましい。ＣａＯを含有する場合の量は、１２％以下であり、好ましくは１０％以下、より好ましくは９％以下である。ＣａＯの含有量が１０％以下であると、十分なイオン交換速度が保たれ、所望のＤＯＬが得られる。
【００５７】
ＳｒＯは必須ではないが、ガラスの高温粘性を下げ、失透温度を下げる目的で含有してもよい。ＳｒＯはイオン交換効率を低下させる作用があるため、特にＤＯＬを大きくしたい場合は含有しないことが好ましい。含有する場合のＳｒＯ量は３％以下、好ましくは２％以下、より好ましくは１％以下である。
【００５８】
ＢａＯは必須ではないが、ガラスの高温粘性を下げ、失透温度を下げる目的で含有してもよい。ＢａＯはガラスの比重を重くする作用があるため、軽量化を意図する場合には含有しないことが好ましい。含有する場合のＢａＯ量は３％以下、好ましくは２％以下、より好ましくは１％以下である。
【００５９】
ＴｉＯ２は天然原料中に多く存在し、黄色の着色源となることが知られている。ＴｉＯ２の含有量は０．３％以下であり、好ましくは０．２％以下、より好ましくは０．１％以下である。ＴｉＯ２の含有量が０．３％を超えるとガラスが黄色味を帯びる。
【００６０】
化学強化ガラスは、その他の成分を含有してもよい。その他の成分の含有量の合計は５％以下であることが好ましく、より好ましくは３％以下、典型的には１％以下である。以下、上記その他成分について例示的に説明する。
【００６１】
ＺｎＯはガラスの高温での熔融性を向上するために、例えば２％まで含有してもよい。しかし、フロート法で製造する場合には、フロートバスで還元され製品欠点となるので含有しないことが好ましい。
【００６２】
Ｂ２Ｏ３は高温での熔融性またはガラス強度の向上のために、１％未満の範囲で含有してもよい。一般的には、Ｎａ２ＯまたはＫ２Ｏのアルカリ成分とＢ２Ｏ３を同時に含有す
ると揮散が激しくなり、煉瓦を著しく浸食するので、Ｂ２Ｏ３は実質的に含有しないことが好ましい。なお、本明細書において「実質的に含有しない」とは、原料等から混入する不可避的不純物以外には含有しないこと、すなわち、意図的に含有させないことを意味する。
【００６３】
Ｌｉ２Ｏは歪点を低くして応力緩和を起こりやすくし、その結果安定した圧縮応力を得られなくする成分であるので含有しないことが好ましく、含有する場合であってもその含有量は１％未満であることが好ましく、より好ましくは０．０５％以下、特に好ましくは０．０１％未満である。
【００６４】
中間膜２３、例えば、好ましくは、熱可塑性樹脂、熱硬化性樹脂、紫外線硬化性樹脂等で構成される。
【００６５】
これらの樹脂材料の中では、ＪＩＳ  Ｋ  ６８５２（１９９４）（接着剤の圧縮せん断接着強さ試験方法）に準拠して測定される圧縮せん断強度が２５Ｎ／ｍｍ２以上である樹脂材料を中間膜２３に用いることが好ましく、２８Ｎ／ｍｍ２以上であることがより好ましく、３０Ｎ／ｍｍ２以上であることが更に好ましい。防火ガラス板２２が衝撃等により破損した場合であっても、ガラス片が中間膜２３に接着されるので、ガラス片が飛散することを抑制することができる。
【００６６】
なお、中間膜２３の圧縮せん断強度は大きいことが好ましい。なお、耐衝撃性の向上のために３７Ｎ／ｍｍ２以下であることが好ましく、３５Ｎ／ｍｍ２以下であることがより好ましい。
【００６７】
中間膜２３を構成する樹脂材料として、アイオノマー樹脂、エチレン−酢酸ビニル共重合体（ＥＶＡ：Ethylene-Vinyl Aacetate）、ポリビニルブチラール（ＰＶＢ：Poly Vinyl Butyral)、ポリウレタン、ポリ塩化ビニル、セルロースジアセテート、セルローストリアセテート等が挙げられ、水酸基を有する樹脂材料であることが好ましい。これらの樹脂材料の中でも、圧縮せん断強度が大きいアイオノマー樹脂を中間膜２３に用いることが好ましい。
【００６８】
中間膜２３の厚さは、０．３ｍｍ以上３．０ｍｍ以下が好ましい。中間膜２３の厚さを０．３ｍｍ以上にすることにより、遮音板２０の耐衝撃性を向上できる。中間膜２３の厚さを３．０ｍｍ以下にすることにより、遮音板２０から透視される景色が歪むことを抑制できる。中間膜２３の厚さは、０．７ｍｍ以上１．０ｍｍ以下がより好ましい。
【００６９】
透光性樹脂板２１、中間膜２３、および防火ガラス板２２の総厚が１０ｍｍ以上２０ｍｍ以下であることが好ましい。総厚を１０ｍｍ以上にすることにより、遮音板２０の耐風圧強度を確保することができる。２０ｍｍ以下にすることにより、遮音板２０を軽量化することができる。
【００７０】
透光性樹脂板２１、中間膜２３、および防火ガラス板２２の総厚が１０ｍｍ以上２０ｍｍ以下の範囲において、防火ガラス板２２の厚さの透光性樹脂板２１の厚さに対する比率（防火ガラス板２２の厚さ／透光性樹脂板２１の厚さ）は、０．２以上１．８以下であることが好ましく、０．５以上１．５以下であることがより好ましい。比率を０．５以上とすることにより、耐火災性を十分に確保することができる。また、比率を１．５以下とすることにより、耐衝撃性を十分に確保することができる。
【００７１】
透光性樹脂板２１がポリカーボネイト板である場合、平均線膨張係数は６×１０−５（１／℃）以上８×１０−５（１／℃）以下の範囲であり、防火ガラス板２２が網入りガラス板の場合、平均線膨張係数は０．８×１０−５（１／℃）以上１．０×１０−５（１／℃）以下の範囲である。ここで、透光性樹脂板２１の平均線膨張係数は、ＪＩＳ  Ｋ７１９７（１９９１）に規定されている方法に従い測定される平均線膨張率であり、防火ガラス板２２の平均線膨張係数は、ＪＩＳ  Ｒ３１０２（１９９５）に規定されている方法に従い測定される値である。実施形態の遮音板２０は、透光性樹脂板２１と防火ガラス板２２との平均線膨張係数の差が、５．０×１０−５（１／℃）以上７．２×１０−５（１／℃）以下となる場合でも、温度変化による接合界面の剥離を抑制することができる。
【００７２】
遮音板２０は、防火ガラス板２２の側から見た投影面積が１ｍ２以上４ｍ２以下であることが好ましい。高速道路等に設置される遮音板２０は、高さ１ｍ×幅１ｍ、高さ１ｍ×幅２ｍ、２ｍ×２ｍの大きさ（防火ガラス板２２の側から見た投影面積）であることが多い。実施形態の遮音板２０は、上記の面積の範囲内においても、透光性樹脂板２１と防火ガラス板２２との接合性を確保でき、かつ要求される性能を満たすことができる。
【００７３】
遮音板２０は、透光性樹脂板２１と防火ガラス板２２との間の気泡が１個／ｍ２以下であることが好ましい。ガラスコート膜がない遮音板と比べて、ガラスコート膜２４を有する実施形態の遮音板２０は、透光性樹脂板２１の表面から排出される水蒸気がガラスコート膜２４で遮断され、また、ガラスコート膜２４と中間膜２３との接着性が、ガラスコート膜のない透光性樹脂板と中間膜との接着性よりもよいため、気泡が入りにくく、意匠性がよい。
【００７４】
＜第２実施形態＞
第２実施形態の遮音板を、図４を参照に説明する。なお、第１実施形態の遮音板と同様の構成には同一符号を付して説明を省略する場合がある。
【００７５】
遮音板２０は、通路の側に配置され、少なくとも一方の面にガラスコート膜２４が被覆される透光性樹脂板２１と、通路の反対側であって、透光性樹脂板２１のガラスコート膜２４と対向配置される防火ガラス板２２と、透光性樹脂板２１および防火ガラス板２２を接合する中間膜２３と、を備える。
【００７６】
第２実施形態の遮音板２０は、透光性樹脂板２１の他方の面に対向配置されるガラス板３０と、透光性樹脂板２１およびガラス板３０を接合する中間膜３２と、を備える。
【００７７】
第２実施形態の遮音板２０は、中間膜２３および中間膜３２を介して、透光性樹脂板２１を防火ガラス板２２とガラス板３０とにより挟持する構造を有している。
【００７８】
ほぼ同じ平均線膨張係数を有する防火ガラス板２２とガラス板３０とにより、これらと異なる平均線膨張係数を有する透光性樹脂板２１を挟持することで、平均線膨張係数の差に起因する反り等を抑制することができる。
【００７９】
ガラス板３０として、通路側に配置されることから耐貫通性に優れる化学強化ガラス板を用いることが好ましい。
【符号の説明】
【００８０】
１０…遮音パネル、２０…遮音板、２１…透光性樹脂板、２２…防火ガラス板、２３…中間膜、２４…ガラスコート膜、３０…ガラス板、３２…中間膜、４０…支持枠、４１…溝、４４…緩衝材、１００…鉄球、１０２…突起、１０４…ヘッド、１０６…吊具、２００…遮音板、２０２…固定治具、２０８…バーナー、２１０ａ、２１０ｂ…温度測定機器
【図１】
2018184725.tif 000003
【図２】
2018184725.tif 000004
【図３】
2018184725.tif 000005
【図４】
2018184725.tif 000006